(57)【特許請求の範囲】
【請求項１】
ガスカーボンブラックにおいて、凝集体の寸法の分布が１．１以下の（ｄ90−ｄ10）／ｄ50比を有し、
【数１】
0005988532.tif 000013
［前記式中で、
ｍeは、ｇでのカーボンブラック計量供給量を表わし、
Ｖ1は、カーボンブラックに添加される試薬溶液のｍｌでの体積量を表わし、
Ｖ2は、ピペットで取り出された試料溶液のｍｌでの体積量を表わし、
Ｖ3は、滴定のための０．０５Ｍの苛性ソーダ液のｍｌでの使用量を表わし、
ＢＷ3は、盲検値滴定のための苛性ソーダ液のｍｌでの使用量を表わす］により算出される表面酸化物の含量が５０ｍｍｏｌ／ｋｇより大きいことを特徴とする、ガスカーボンブラック。
【請求項２】
凝集体の寸法の分布が０．６以下の半値幅(FWHM)／Ｄmodeの値を有する、請求項１記載のガスカーボンブラック。
【請求項３】
請求項１記載のガスカーボンブラックの製造法において、キャリヤーガスおよびガスカーボンブラック原料を含有するガス混合物に場合によっては熱風を添加し、前記ガス混合物をバーナー中に導入し、前記ガス混合物をバーナー開口で燃焼させ、前記火炎を戸外から自由に吸い込まれた環境空気と一緒に、冷却された、１〜１００の高さ（ｈ）／幅（ｂ）の値を有する狭隘な間隙を通して吸引しおよび冷却し、前記幅（ｂ）は、間隙の上縁部の幅であり、前記幅（ｂ）は、０．５〜１０ｍｍであり、間隙の最も狭い位置での流速は、１０〜２００ｍ／秒であることを特徴とする、請求項１記載のガスカーボンブラックの製造法。
【請求項４】
バーナーおよび火炎が向けられている冷却面を備えた、請求項３記載の方法を実施するための装置において、冷却された、１〜１００の高さ（ｈ）／幅（ｂ）の値を有する狭隘な間隙を有し、前記幅は、間隙の上縁部の幅であり、前記幅（ｂ）は、０．５〜１０ｍｍであり、間隙の最も狭い位置での流速は、１０〜２００ｍ／秒であることを特徴とする、請求項３記載の方法を実施するための装置。
【請求項５】
顔料としての請求項１記載のガスカーボンブラックの使用。
【請求項６】
印刷用インク、インク、インクジェット用インク、トナー、ラッカー、染料における請求項１記載のガスカーボンブラックの使用。
【発明の詳細な説明】
【技術分野】
【０００１】
本発明は、カーボンブラック、カーボンブラックの製造法および該方法を実施するための装置に関する。
【背景技術】
【０００２】
ドイツ連邦共和国特許第２４０４５３６号明細書の記載から、抽出物貧有のガスカーボンブラックの製造法は、公知であり、この場合カーボンブラック油状蒸気のためのキャリヤーガスとして水素富有の混合物が使用され、冷却ロール上に分離されたカーボンブラックが捕集される。このガスカーボンブラックは、０．１００質量％未満の抽出物含量を有する。
【０００３】
更に、ＷＯ  ２００５／０３３２１７の記載から、６．０以下のｐＨ値、０．１％以下の強熱残分および２００ｐｐｍ以下の５μｍの篩残分を有する篩別されていない未処理のカーボンブラックは、公知である。このカーボンブラックは、処理工程で熱を火炎から熱の伝導および／または放射によって取出し、薄手のガス境界層を形成させ、火炎および境界層によって形成される流れを加速させるかまたは引き伸ばすことによって製造される。
【０００４】
公知のカーボンブラックの欠点は、ラッカーに使用した際に色調に余り貢献しないことである。
【特許文献１】ドイツ連邦共和国特許第２４０４５３６号明細書
【特許文献２】ＷＯ  ２００５／０３３２１７
【発明の開示】
【発明が解決しようとする課題】
【０００５】
本発明の課題は、ラッカーに使用した際に高度にプラスの色調への貢献度を有するカーボンブラックを提供することである。本発明のもう１つの課題は、こうして形成されたカーボンブラックが冷たい表面上に堆積することなく、火炎からできるだけ大量の熱を取り出す１つの方法を提供することである。
【課題を解決するための手段】
【０００６】
本発明の対象は、凝集体の寸法の分布が１．１以下、有利に０．８以下、特に有利に０．６５以下の（ｄ90−ｄ10）／ｄ50比を有することを特徴とするカーボンブラックである。
【０００７】
本発明によるカーボンブラックは、５０ｍｍｏｌ／ｋｇを上廻る、特に１００ｍｍｏｌ／ｋｇを上廻る、特に有利に１２０ｍｍｏｌ／ｋｇを上廻る表面酸化物の含量を有することができる。
【０００８】
本発明によるカーボンブラックは、半値幅(FWHM)とＤmodeとの比が０．６以下、特に０．５８以下、特に有利に０．５６以下である、凝集体の寸法の分布を有することができる。
【０００９】
本発明によるカーボンブラックは、ガスカーボンブラックであることができる。
【００１０】
本発明によるカーボンブラックのｐＨ値は、７．０未満、特に６．０未満、特に有利に５．０未満であることができる。
【００１１】
本発明によるカーボンブラックは、２０〜３００ｍ2／ｇ、特に５０〜２２０ｍ2／ｇ、特に有利に７０〜２００ｍ2／ｇのＳＴＳＡ値を有することができる。
【００１２】
本発明によるカーボンブラックは、２．０〜２０．０％、特に３．０〜１２％、特に有利に４．０〜９．０％の揮発性成分の含量を有することができる。
【００１３】
本発明によるカーボンブラックは、９０〜１８０％、特に１０５〜１６０％、特に有利に１２０〜１５０％の色合いを有することができる。
【００１４】
本発明のもう１つの対象は、キャリヤーガスおよびカーボンブラック原料を含有するガス混合物に場合によっては熱風を添加し、このガス混合物を管状バーナー中に導入し、このガス混合物を管状バーナー開口で燃焼させ、この火炎を戸外から自由に吸い込まれた環境空気と一緒に冷却された狭隘な間隙を通して吸引しおよび冷却し、この場合この冷却された狭隘な間隙は、１〜１００、特に５〜５０、特に有利に１０〜４０の高さ（ｈ）と幅（ｂ）の比を有し、この場合この幅は、間隙の上縁部上に移行しており、幅（ｂ）は、０．５〜１０ｍｍ、特に１〜５ｍｍであり、間隙の最も狭い位置での流速は、１０〜２００ｍ／秒、特に１５〜１５０ｍ／秒、特に有利に２０〜１００ｍ／秒であることを特徴とする本発明によるカーボンブラックの製造法である。
【００１５】
流速は、プロセスガス量と間隙面積との商から算出されうる。プロセスガス量は、ブロアーによって吸い込まれるガス容量である。間隙面積は、冷却された狭隘な間隙の間隙幅ｂと上縁部Ａ２Ａ２との積から明らかになる。
【００１６】
狭隘な間隙のための冷却剤としては、水、空気、蒸気および熱媒油を使用することができる。
【００１７】
市販の薄膜蒸発器中で、カーボンブラック原料は、加熱されることができ、蒸発されることができる。カーボンブラック原料蒸気は、キャリヤーガス流によって管状バーナーに供給される。管状バーナー（例えば、ドイツ連邦共和国特許第６７１７３９号明細書に記載された）の直前でガス混合物は、４００℃までの温度を有する熱風が混入され、火炎に供給されうる。形成されたカーボンブラックは、市販の濾過装置中で分離されうる。
【００１８】
カーボンブラック原料としては、炭素含有ガスまたは炭素含有の蒸発可能な液体を使用することができる。カーボンブラック原料としては、炭化水素、例えばアセチレン、メタン、エチレン、エタン、プロパン、ブタンまたはペンタン、またはカーボンブラック油を使用することができる。カーボンブラック油は、石油化学または石炭化学に由来しうる。カーボンブラック原料としては、炭化水素および／またはカーボンブラック油の混合物を使用することができる。
【００１９】
ガス状または蒸気状のカーボンブラック原料は、４００℃まで、特に２５０〜４００℃、特に有利に２５０〜３５０℃の温度を有することができる。
【００２０】
キャリヤーガスとしては、燃焼可能なガス、特に５０体積％を上廻る、特に有利に６０体積％を上廻る水素含量を有するガス混合物を使用することができる。
【００２１】
キャリヤーガス温度および熱風温度は、少なくともガス状または蒸気状のカーボンブラック原料の温度に相当することができ、凝縮を回避させる。
【００２２】
図１は、装置の略示的構造を示し、以下の意味を有する：
Ａ1Ａ2、Ａ1'Ａ2'は、冷却された狭隘な間隙の上縁部を表わし、
Ｂ1Ｂ2、Ｂ1'Ｂ2'は、冷却された狭隘な間隙の下縁部を表わし、
Ａ1'Ａ1、Ａ2'Ａ2は、冷却された狭隘な間隙の最も狭い位置を表わし、
ｂは、冷却された間隙＝Ａ1'Ａ1またはＡ2'Ａ2の幅を表わし、
Ｂ1'Ｂ1、Ｂ2'Ｂ2は、冷却された狭隘な間隙の最も幅広の位置を表わし、
ｈは、冷却された狭隘な間隙の上部範囲の高さを表わし、
ｈ’は、場合によっては冷却された傾斜して延びる側壁面の高さを表わし、
Ｃ1Ｂ1Ｂ2Ｃ2は、場合によっては冷却された傾斜して延びる側壁面を表わし、
Ｃ1'Ｂ1'Ｂ2'Ｃ2'は、場合によっては冷却された傾斜して延びる側壁面を表わし、
Ｄ1'Ｄ1は、垂直に置かれた装置の幅を表わし、
Ｅは、調整可能な管状バーナーの高さを表わし、
Ｅ、Ａ1Ａ1'は、バーナー間隔を表わす。
【００２３】
角度αは、７０゜〜８９゜、特に８０゜〜８９゜、特に有利に８３゜〜８８゜であることができる。
【００２４】
高さｈ’は、０〜２５０ｍｍ、特に１００〜２５０ｍｍ、特に有利に１４０〜１８０ｍｍであることができる。
【００２５】
垂直に置かれた装置の幅（Ｃ1'Ｃ1＝Ｄ1'Ｄ1）は、１００〜５００ｍｍ、特に１５０〜２１０ｍｍであることができる。
【００２６】
引抜キャップは、直接に間隙に続けることができ、吸込ブロアーと結合されていてよい。
【００２７】
前記装置は、典型的な不純物（素粒）を回避させるために、特殊鋼から完成されていてよい。本発明による方法の場合、回転する冷却ロールは不用であってよい。管状バーナーの火炎は、水冷却された狭隘な間隙によって吸い込まれることができ、冷却されることができる。
【００２８】
本発明による装置の断面図に示されているように、間隙は、装置の全長に延在していてよく、管状バーナーと平行に延びていてよく、即ちこの間隙は、特に管状バーナーの上方で同心的に配置されていてよい。垂直に置かれた装置の側壁は、最初互いに平行に延びていてよく（Ｃ1Ｄ1Ｄ2Ｃ2またはＣ1'Ｄ1'Ｄ2'Ｃ2'）、引続き互いに傾斜して延びていてよく（Ｃ1Ｂ1Ｂ2Ｃ2またはＣ1'Ｂ1'Ｂ2'Ｃ2'）、冷却された狭隘な間隙（Ａ1Ｂ1Ｂ2Ａ2またはＡ1'Ｂ1'Ｂ2'Ａ2'）中に開口していてよい。
【００２９】
冷却された狭隘な間隙とバーナーとの間隔は、可変的に調整されてよい。この調整の可能性は、最適なバーナー高さの調整を実現させうるために設けられていてよい。
【００３０】
前記装置の円錐形に延びる範囲（ｈ’）で側壁面は、水冷却されていてよい。勿論、これは、範囲（ｈ’）内で材料を火炎温度から保護するためにだけ使用することができる。それというのも、公知の冷却間隙に相当する上部範囲（ｈ）内で初めて、反応混合物は、冷却されるからである。
【００３１】
冷却間隙の構造は、層状の境界層を冷却間隙で形成させることによって、カーボンブラックの堆積を阻止しうるように形成されていてよい。
【００３２】
カーボンブラック油には、添加剤が添加されていてよい。添加剤は、水、アルコール、油またはこれらの混合物中の塩の溶液であることができる。添加剤は、エーロゾルに移行されていてよい。特に、塩としては、炭酸カリウムを使用することができる。
【００３３】
本発明のもう１つの対象は、冷却された狭隘な間隙が１〜１００、特に５〜５０、特に有利に１０〜４０の高さ（ｈ）と幅（ｂ）の比を有し、この場合この幅は、間隙の上縁部上に移行しており、幅（ｂ）は、０．５〜１０ｍｍ、特に１〜５ｍｍであり、間隙の最も狭い位置での流速は、１０〜２００ｍ／秒、特に１５〜１５０ｍ／秒、特に有利に２０〜１００ｍ／秒であることを特徴とする、バーナーおよび火炎が向けられている冷却面を備えた、本発明による方法を実施するための装置である。
【００３４】
本発明によるカーボンブラックは、充填剤、強化剤充填剤、ＵＶ安定剤、導電性カーボンブラックまたは顔料として使用されてよい。本発明によるカーボンブラックは、ゴム、プラスチック、印刷用インク、インク、インクジェット用インク、トナー、ラッカー、染料、紙、ビチューメン、コンクリートおよび別の建築材料中に使用されてよい。本発明によるカーボンブラックは、冶金において還元剤として使用されてよい。
【００３５】
本発明によるカーボンブラックは、狭い凝集体の寸法の分布を有するカーボンブラックを製造することができ、ラッカーに使用した際に色調への絶対的な貢献度（ｄＭ）（der absolute Farbtonbeitrag (dM)）が極めて高いという利点を有する。
【００３６】
本発明による方法は、カーボンブラックが冷却された面上で分離されず、それによって装置の外側で分離されうるという利点を有する。
【００３７】
もう１つの利点は、本発明による装置には、回転部材がもはや存在せず、このことは、投資費用および維持費用を低減し、ロールカーボンブラックとフィルターカーボンブラックとの分離がもはや行われず、ひいては製造された製品の均質化が生じることである。更に、機械的な搬送が不要になることによって、製品中での汚染物の低減を達成させることができる。
【実施例】
【００３８】
実施例
実施例で使用される、図１に記載の本発明による装置は、１７７ｍｍの側壁面間の距離（Ｄ1'Ｄ1）および６００ｍｍの高さ（Ｄ1Ｃ1）を有する。６００ｍｍの高さの上方で、側壁面は、互いに傾斜して延び、冷却された狭隘な間隙中に開口している。次の実施例において、前記の冷却された間隙の長さＡ1Ａ2は、２０００ｍｍであり、その高さ（ｈ）は、５０ｍｍである。次の実施例における間隙の高さ（ｈ’）は、１５９ｍｍである。角度αは、８７゜である。
【００３９】
測定法
ｐＨ値
ｐＨ値の測定は、ＤＩＮ  ＥＮ  ＩＳＯ  ７８７−９  ２０により実施される。
【００４０】
揮発性含量
９５０℃での揮発性含量の測定は、ＤＩＮ  ５３５５２により実施される。
【００４１】
ＢＥＴ表面積
ＢＥＴ表面積の測定は、ＡＳＴＭ  Ｄ−６５５６−００により実施される。
【００４２】
ＳＴＳＡ表面積
ＳＴＳＡ表面積の測定は、ＡＳＴＭ規定Ｄ−６５５６−００により実施される。
【００４３】
色合い
色合いの強さの測定は、ＡＳＴＭ規定Ｄ−３２６５により実施される。
【００４４】
凝集体の寸法の分布
凝集体の寸法の分布曲線の測定のために、Brookhaven社の赤色灯ダイオードを備えたディスク型遠心機ＢＩ−ＤＣＰが使用される。この機器は、特に吸光度測定により微粒状の固体の凝集体の寸法の分布曲線を測定するために開発され、凝集体の寸法の分布を測定するために自動的な測定および評価のプログラムを備えている。
【００４５】
測定を実施するために、最初にエタノール２００ｍｌ、アンモニア液５滴およびトリトン(Triton)Ｘ−１００  ０．５ｇおよび１０００ｍｌまでの補充量の脱塩水からなる分散液を製造する。更に、トリトン(Triton)Ｘ−１００  ０．５ｇ、アンモニア液５滴および１０００ｍｌまでの補充量の脱塩水からなる回転塗布液を完成させる。
【００４６】
その後、カーボンブラック２０ｍｇに分散液２０ｍｌを添加し、冷却浴中で４．５分間、１００ワットの超音波出力（パルス８０％）で懸濁させる。
【００４７】
固有の測定の開始前に、遠心機を１１０００min-1の回転数で３０分間運転させる。回転するディスク中にエタノール１ｍｌを噴入し、その後に注意深く回転塗布液１５ｍｌを下側に積み重ねる。約１分後、カーボンブラック懸濁液２５０μｌを噴入し、前記機器の測定プログラムを開始させ、回転塗布液に遠心機中でドデカン５０μｌを上側に積み重ねる。測定すべき全ての試料から、二重測定を行なう。
【００４８】
次に、粗データ曲線の評価を前記機器の計算プログラムで散乱光の補正を配慮しながら基線に自動的に合わせつつ行なう。
【００４９】
ΔＤ50値（FWHM）は、ピーク高さの半分の場合の凝集体の寸法の分布曲線の幅である。Ｄmode値（Modalwert）は、最大の頻度を有する凝集体寸法である（凝集体の寸法の分布曲線のピーク最大）。値ｄ10、ｄ50およびｄ90は、１０％、５０％または９０％の体積含量の際に寄せ集められた曲線から算出される凝集体の寸法である。
【００５０】
表面酸化物
カーボンブラック表面上の表面酸化物を特性決定するため、および定量的に測定するために、この場合には、即ち酸素含有官能基、例えばカルボキシル基、ラクトール基およびフェノール基が使用される：
カーボンブラックの計量供給された量は、予想すべき表面酸化物の数に向けられる。計量供給された量の根拠としては、揮発成分に対するカーボンブラックの含量が採用されうる（第１表）。
【００５１】
【表１】
0005988532.tif 000002
【００５２】
１０５℃で乾燥された、第１表中に記載されたカーボンブラック量を０．１ｍｇで正確に遠心機用の瓶中に計量供給し、０．０５ｍの苛性ソーダ液２５ｍｌ（体積Ｖ１）を添加する。遠心機用の瓶中の試料上の空気を窒素によって排除し、この試料瓶を密閉し、保持装置中に挿入し、一晩中、回転機械装置中で混合する。
【００５３】
混合工程の終結後、別の遠心機用の瓶中の内容物を詰め替え、１分間遠心分離する。
【００５４】
上方にある溶液から１０ｍｌ（体積Ｖ２）をピペットで取り出し、ビーカーに移し、０．０２５ｍの硫酸溶液２０ｍｌを添加し、炭酸塩を駆出させるために、短時間煮沸する。
【００５５】
引続き、前記試料を０．０５ｍの苛性ソーダ液でｐＨ６．５（ｐＨ電極）に再滴定する。苛性ソーダ液の使用量は、Ｖ３に相当する。
【００５６】
相応する方法で盲検試料を完成させなければならない。盲検値測定のために、ＮａＯＨ使用量と同様にＢＷ3を得ることができる。
【００５７】
カーボンブラック計量供給量ｍE、体積量Ｖ1-3およびＢＷ3をベースにして、表面酸化物の含量は、ｍｍｏｌ／ｋｇで次の方程式により算出される。
【００５８】
【数１】
0005988532.tif 000003
【００５９】
前記式中で、
ｍEは、ｇでのカーボンブラック計量供給量を表わし、
Ｖ1は、カーボンブラックに添加される試料溶液（＝２５ｍｌ）のｍｌでの体積量を表わし、
Ｖ2は、ピペットで取り出された試料溶液（＝１０ｍｌ）のｍｌでの体積量を表わし、
Ｖ３は、滴定のための苛性ソーダ液のｍｌでの使用量を表わし、
ＢＷ３は、盲検値滴定のための苛性ソーダ液のｍｌでの使用量を表わす。
【００６０】
相対的な黒色数Ｍｙおよび絶対的な色調の貢献度ｄＭ
説明／実施
１．試薬の製造
【表２】
0005988532.tif 000004
【００６１】
【表３】
0005988532.tif 000005
【００６２】
【表４】
0005988532.tif 000006
【００６３】
【表５】
0005988532.tif 000007
【００６４】
４つの処方物の成分を混合し、適当な容器中に貯蔵する。
【００６５】
２．黒色ラッカーの調製
黒色数Ｍyを測定するための黒色ラッカーの処方
【表６】
0005988532.tif 000008
【００６６】
最初に、ラッカー成分ＡおよびＢをＰＴＦＥビーカー中に計量供給し、次に１０５℃で乾燥された顔料カーボンブラックを計量供給し、鋼球２７５ｇ（φ＝３ｍｍ）を粉砕体として添加する。最後に、この試料をスキャンデックス（Skandex）混合装置中で３０分間分散させる。
【００６７】
分散過程後、黒色ラッカー約１〜２ｍｌを刷毛塗りのために取り、長さ５ｃｍおよび幅約１ｃｍの縞状で担体板上に塗布する。その際、気泡が縞状ラッカー中に存在しないように注意すべきである。ラッカー用バーベルを縞状ラッカー上に載置し、前記板に亘って均一に置く。約１０ｃｍの長さおよび６ｃｍの幅である塗膜が形成される。ラッカー塗膜は、（排出口で）少なくとも１０分間、排気されなければならない。
【００６８】
引続き、前記試料を乾燥器中で１３０℃で３０分間焼き付ける。この試料は、冷却直後に測定されてもよいし、後に測定されてもよい。測定は、測定器：Pausch Q-Color35、ソフトウェアWinQC+を用いて実施されてよい。測定は、ガラスを通して行なわれる。
【００６９】
３．算出
３．１式および定数
３．１．１色調に依存しない黒色数Ｍyおよび色調に依存する黒色数Ｍc
測定の標準色値Ｙ（光の種類Ｄ６５／１０）から最初に色調に依存しない黒色数Ｍy（方程式１）を算出する：
【数２】
0005988532.tif 000009
【００７０】
引続き、色調に依存する黒色数（方程式２）を算出する：
【数３】
0005988532.tif 000010
【００７１】
Ｘn／Ｚn／Ｙn（ＤＩＮ６１７４）＝光の種類および観察者に対して座標の原点の標準色値（ＤＩＮ５０３３／第７部、光の種類Ｄ６５／１０゜）
Ｘn＝９４．８１  Ｚn＝１０７．３４  Ｙn＝１００．０
Ｘ／Ｙ／Ｚ＝試験体の測定により計算される標準色値。
【００７２】
３．１．２．絶対色調貢献度ｄM
黒色数ＭcおよびＭyから、絶対色調貢献度ｄM（方程式３）は、算出される：
（３）ｄＭ＝Ｍｃ−Ｍｙ
例１〜１０
本発明によるカーボンブラックのための実施例および比較例６の製造の調整は、第２表中に記載されている。図１に記載を装置を使用する。
【００７３】
本発明による実施例および比較例６の場合、熱風温度は、３１０℃であり、キャリヤーガスの含水量は、９２〜９９体積％である。
【００７４】
第２表中に記載のバーナー間隔は、管状バーナーの上端部、即ち油状蒸気−キャリヤーガス混合物が出る位置と冷却された狭隘な冷却間隙の上縁部との間隔を表わす。
【００７５】
次の第３表中には、本発明によるカーボンブラックおよび比較カーボンブラックの分析データが記載されている。比較カーボンブラック（例７）として、ＷＯ  ２００５／０３３２１７からの実施例３が使用される。
【００７６】
【表７】
0005988532.tif 000011
【００７７】
【表８】
0005988532.tif 000012
【００７８】
この結果は、本発明によるカーボンブラック（実施例１〜５）が１．１以下の（ｄ90−ｄ10）／ｄ50比を有する凝集体の寸法の分布を有することを示す。本発明によるカーボンブラックの利点は、０．５を上廻るｄM値およびこれから生じるよりいっそう高度な青色の色調に現れている。
【図面の簡単な説明】
【００７９】
【図１】本発明によるカーボンブラックの製造法を実施するための装置の１実施態様を示す略図。
【符号の説明】
【００８０】
Ａ1Ａ2、Ａ1'Ａ2'  冷却された狭隘な間隙の上縁部、  Ｂ1Ｂ2、Ｂ1'Ｂ2'  冷却された狭隘な間隙の下縁部、  Ａ1'Ａ1、Ａ2'Ａ2  冷却された狭隘な間隙の最も狭い位置、  ｂ  冷却された間隙＝Ａ1'Ａ1またはＡ2'Ａ2の幅、  Ｂ1'Ｂ1、Ｂ2'Ｂ2  冷却された狭隘な間隙の最も幅広の位置、  ｈ  冷却された狭隘な間隙の上部範囲の高さ、  ｈ’  場合によっては冷却された傾斜して延びる側壁面の高さ、  Ｃ1Ｂ1Ｂ2Ｃ2  場合によっては冷却された傾斜して延びる側壁面、  Ｃ1'Ｂ1'Ｂ2'Ｃ2'  場合によっては冷却された傾斜して延びる側壁面、  Ｄ1'Ｄ1  垂直に置かれた装置の幅、  Ｅ  調整可能な管状バーナーの高さ、  Ｅ、Ａ1Ａ1'  バーナー間隔、  α  角度、  ｈ’  高さ、  Ｃ1'Ｃ1＝Ｄ1'Ｄ1  垂直に置かれた装置の幅
【図１】
0005988532.tif 000014